(57)【特許請求の範囲】
【請求項１】
電解質基板上にゾルゲル膜を形成し、
前記ゾルゲル膜を乾燥して生の膜を形成し、
前記生の膜を加熱して前記基板上に触媒薄膜を形成する、
各工程を有してなる、ゾルゲル由来の触媒薄膜を形成する方法であって、
前記ゾルゲル膜を形成する工程が、
硝酸ランタン、硝酸ストロンチウム、および硝酸鉄の水溶液を形成し、
クエン酸およびエチレン・グリコールからなる群より選択される少なくとも１つの重合剤または錯形成剤を前記水溶液に加えて前駆体溶液を形成し、
前記前駆体溶液を加熱して高分子ゾルを形成し、
エチレン・グリコールに分散したイットリア安定化酸化ジルコニウム粉末を前記高分子ゾルと混合して複合材料スラリーを形成する、
ことを含むことを特徴とする方法。
【請求項２】
前記加熱が、
前記生の膜を第１の温度まで第１の加熱速度で加熱し、
前記生の膜を前記第１の温度よりも高い第２の温度まで、第２の加熱速度で加熱して前記触媒薄膜を形成する、
各工程を有してなることを特徴とする請求項１記載の方法。
【発明の詳細な説明】
【関連出願の相互参照】
【０００１】
本願は、「センサー、酸素分離装置、および固体酸化物燃料電池のためのゾルゲル由来の高性能触媒薄膜（Sol-Gel Derived High Performance Catalyst Thin Films for Sensors, Oxygen Separation Devices, and Solid Oxide Fuel Cells）」という発明の名称で２００８年５月２８日出願の米国特許出願第１２／１２８，０８０号の優先権を主張する。
【技術分野】
【０００２】
本発明は電気化学セルに関し、さらに具体的には、従来の電気化学セルと比較して、イットリア安定化酸化ジルコニウム電解質との組合せで、極めて高い酸素取り込み率およびセル性能を表す、ゾルゲル由来の触媒薄膜を含む電気化学セルに関する。
【背景技術】
【０００３】
電気化学セルは、固体酸化物燃料電池、センサー、電気化学的酸素分離装置、および水分解セルを含めたさまざまな用途に使用することができる。例えば、固体酸化物燃料電池（ＳＯＦＣ）は、水素、炭化水素、および化石燃料などの燃料に利用可能な化学エネルギーから電気エネルギーを生み出すことができる、無公害の発電源として注目を集めている。
【０００４】
このような電気化学セルは、典型的には、酸素イオン電解質、酸化物のカソードおよびアノードを備えている。例えば、典型的なＳＯＦＣは、多孔質の空気電極（カソード）と多孔質の燃料電極（アノード）に挟まれた密度の高い酸素イオン伝導性の電解質を含む。作動中、電気エネルギーは、燃料を酸化剤と電気化学的に組み合わせることによって生産される。
【０００５】
さらなる例として、酸素イオン電解質および酸化物電極を備えた電気化学センサーは、Ｏ2、ＣＯ、ＣＯ2およびＮＯxなどの気体の検出に使用することができる。電気化学センサーは、電極インピーダンス、電流電圧特性、または電圧変調に対する応答挙動の変化を利用し、標的ガスを特定および定量する。
【０００６】
電気化学的酸化皮膜によるガスの分離は、低い印加電圧において高い酸素流量を伴うことが有利であり、これは、酸素の取り込みに対する低い抵抗を示す、高性能のカソードによって達成することができる。
【０００７】
電解質性能は、高性能の電気化学セル、特に固体酸化物燃料電池の設計における重要な因子である。イットリア安定化酸化ジルコニウム（ＹＳＺ）は、その機械的、電気的、化学的および熱的特性の理由から、一般に用いられている電解質材料である。立方晶（８ＹＳＺ）の多形および正方晶（３ＹＳＺ）の多形の両方が用いられる。立方晶ＹＳＺは、より高いイオン伝導率およびより低い歪み耐性を提供するが、一方、正方晶ＹＳＺは、比較的低い（約３０％）酸素イオン伝導率において、より高い強度を提供する。正方晶ＹＳＺは、その比較的高い歪み耐性に起因して、比較的薄い（〜２０マイクロメートル）電解質シートとしてＳＯＦＣ用途に有利に使用されうる。固体酸化物燃料電池は、典型的には、通常７００〜１，０００℃の昇温で動作させる。
【０００８】
電極の選択も、電気化学セルの設計を成功させる大きな要因である。電気化学センサーのための電極材料は、例えば、さまざまな特性を示すことが好ましく、例として、高い検出信号強度、迅速な応答、および、吸着、吸収および酸化還元法を含みうる化学的相互作用を介した標的ガスに対する選択的応答が挙げられる。
【０００９】
最も商業的かつプロトタイプのＳＯＦＣでは、アノードは、ニッケル−ＹＳＺサーメットでできているのに対し、カソードは、ドープまたは非ドープの、ランタンマンガナイト、ランタンフェライト、またはランタンコバルタイト、あるいはそれらの固溶体でできている。例えば、ランタンマンガナイトおよびランタンフェライトにストロンチウムをドープして、ストロンチウムをドープしたランタンマンガナイト（ＬＳＭ）およびストロンチウムをドープしたランタンフェライト（ＬＳＦ）を形成することができる。
【００１０】
ＳＯＦＣの動作の間、気相（カソード側）からの酸素は、酸素イオンの形態で電解質に取り込まれる。酸素イオンは、カソードを介して電解質を通り抜け、アノードへと移動し、そこで水素などの燃料と反応する。このプロセスを経て生成する電子は、外部回路に利用可能になり、使用可能電力を提供する。
【００１１】
カソードの選択に応じて、カソードにおける酸素の取り込みは、吸着、拡散、電離、電荷移動、および酸素欠陥とのやりとりなど、多数の異なるメカニズムを通じて生じうる。前述の各々はカソード抵抗の一因となり、したがって、異なるカソード材料では、酸素の取り込みのための律速段階が異なりうる。
【００１２】
例えば、ＬＳＭは、混合イオン電子伝導体（ＭＩＥＣ）である。しかしながら、ＬＳＭは、比較的低いイオン伝導率を有する。結果として、ＬＳＭカソードを備えたセルでは、酸素の取り込みは、主に、電子伝導性のＬＳＭ、イオン伝導性の電解質、および気相の接触点である三相界面を介して生じる。三相界面サイトの数が限られていることから、ＬＳＭ／ＹＳＺ複合カソードでさえ、三相界面における電荷移動は、高温において律速である。三相界面を越えて反応帯域を増大させるためには、カソードは電子のほかに酸素イオンも伝導することが好ましい。
【００１３】
ランタンストロンチウムフェライト（ＬＳＦ）は、混合イオン電子伝導体（ＭＩＥＣ）である。混合伝導体電極は、電極表面における気体から混合伝導体へのさらなる酸素の取り込みを可能にし、その結果、酸素イオンは混合伝導体を通じて電解質接触面へと輸送され、そこで、酸素は電解質内に取り込まれる。混合伝導体電極では、律速段階は、通常、電極−気体接触面における酸素の取り込み、および電極材料を通じた酸素イオンの拡散輸送である。
【００１４】
ＬＳＭ系（イオン伝導体）およびＬＳＦ系（混合伝導体）カソードの酸素の取り込みおよび／または輸送メカニズム、または、さらに一般的には、異なる伝導寄与を有する酸化物の酸素の取り込みおよび／または輸送メカニズムにおける差異にかかわらず、電解質／酸化物接触面（三相界面）の界面化学が、または電極酸化物自体が、酸素の全般的な交換速度において重要な役割を果たし、カソード分極に強い影響を与えうる。
【００１５】
ＳＯＦＣに加えて、ジルコニア系センサーおよび電気化学的酸素分離装置も、電解質、カソードおよび対電極を用いて同様に組み立てられる。セル電圧の印加は、セルを通じた酸素の往復移動を誘発する。ＹＳＺ電解質、カソードおよび対電極（またはアノード）から構成される単セル装置の動作電圧は、通常、電極の分極に起因して、理論的な開回路電圧と比較して低下する。
【００１６】
ＳＯＦＣ、センサー、酸素分離装置などの電気化学セル用のカソードは、従来の粉末系の処理方法を用いて得られることが多く、ここで、酸化物粉末は、スクリーン印刷、ジェット印刷、ペイントブラッシング、スピニングなどの方法によって電解質に塗布される。塗布工程の後、粉末を高温で焼成して、多孔質のカソード構造を形成する。しかしながら、高い加熱温度の結果、粒子の大幅な成長が生じ、最初の粒径が非常に小さい場合でさえ、最終的には少なくとも数百ナノメートルの粒径に達することがある。
【００１７】
粒子の成長に加えて、複合カソードの多相は、それらの接触点において、相互拡散および化学反応を受けうる。結果として外表面および内表面の両方が、不純物および固有成分の望ましくない析出による悪影響を受けうる。例として、ペロブスカイトでは酸化ストロンチウムの表面への析出が生じる場合があり、これは、カソードの酸素交換率に悪影響を有しうる。同じように、アルミナおよびシリカなどの不純物の析出は、より高い温度（特に９００℃より高温）において徐々に生じる可能性があり、これは、不都合なほどに、酸素の交換速度を低下させうる。
【発明の概要】
【発明が解決しようとする課題】
【００１８】
前述のことを考慮すると、電気化学セル、特に、従来の昇温過程に関連する望ましくない結果を回避する電気化学セルカソードを形成するための、費用効率のよい方法を提供することは、有利であろう。
【課題を解決するための手段】
【００１９】
本発明の１つの態様は、低コスト、低温のゾルゲル技術を使用する、高性能の触媒薄膜の形成に関する。本発明のさらなる態様は、ゾルゲル由来の薄膜を含む薄膜カソードを備えた電気化学セルに関する。ゾルゲル由来の高性能のカソードを備えた本発明の電気化学セルの好ましい用途としては、ＹＳＺ電解質に基づいたＳＯＦＣ、センサー、電気化学的酸素分離膜、および水分解装置が挙げられる。
【００２０】
本発明の電気化学セルの高い性能は、薄膜カソード表面における非常に高い酸素交換率、および、薄膜カソードを通じた迅速な拡散に基づいている。有利なことに、低い加熱温度およびゾルゲル前駆体のゆっくりとした分解は、小さい粒径（３０〜１００ｎｍ）を有し、内因物および不純物の析出の程度が低い、薄膜（＜１マイクロメートル）を生成する。本発明の処理および結果として得られる微細構造は、高い酸素交換率を促進する。
【００２１】
ＬＳＦ系カソードまたはＬＳＦ／ＹＳＺ複合カソードなどの従来のスクリーン印刷したＭＩＥＣカソードでは、カソード分極に対する２つの主な寄与、すなわち：（ｉ）カソード表面における、気相からカソード材料への低い酸素取り込み率、および（ｉｉ）ＭＩＥＣ表面からカソード／電解質接触面への酸素イオンおよび電子のゆっくりとした拡散、がある。多孔質の膜であっても、従来のスクリーン印刷したカソードの特徴的な拡散長は、１〜２マイクロメートルの範囲である。
【００２２】
しかしながら、マイクロメートルに満たない膜厚に対する電子および酸素イオンのバルクおよび粒子境界の拡散輸送に関与する、ゾルゲル由来の純粋なＬＳＦまたはＬＳＦ／３ＹＳＺ複合材料薄膜カソードの場合には、拡散抵抗は、従来のカソードと比較して顕著に低減する。薄膜カソードは、温度サイクルの間のより低い熱質量およびより高い耐熱衝撃性に起因した、高速加熱という利点も提供する。
【００２３】
ゾルゲル由来のカソード膜表面は、加熱温度の低さ、析出の低減、および化学表面活性の高さに起因して、より活性であることから、とりわけ、気相からゾルゲル由来のＬＳＦカソードへの酸素の取り込みは、従来のスクリーン印刷したカソードよりも容易である。さらには、粒径が小さいことから、粒子を通じた輸送（粒子内）と比較して、粒子境界の輸送（粒子間）の寄与を顕著に強化することができる。
【００２４】
スクリーン印刷したカソードと比較したゾルゲル由来のカソードのさらなる利点は、工程における柔軟性である。膜前駆体溶液は、形状表面および平面に塗布できることから、曲面または管またはハニカムの内面にカソードを形成することができる。
【００２５】
従来の電気化学セルの形成方法と比較した本発明のこれらおよび他の態様および利点を以下にまとめる：
・低価格原料−薄膜前駆体材料は、容易に調達可能な金属硝酸塩、グリコール、および酸から得られる。
【００２６】
・処理の容易性−前駆体ペースト／スラリーは容易に調達可能であり、電解質基板へのそれらの塗布は、噴霧、ブラッシング、またはスピニングなどの簡便な方法を用いて行うことができる。
【００２７】
・処理の柔軟性−前駆体ゾルは、チャネル内部および／または多孔質基板上の曲面ならびに平面に塗布することができる。
【００２８】
・低い加熱コスト−カソードは、低温で、前駆体ゾル／スラリーから形成することができる。
【００２９】
・より高い耐熱衝撃性−カソードの薄膜寸法は、より低い内部応力を生じる。
【００３０】
・セルの迅速な始動および停止−セルは、その低い熱質量および高い耐熱衝撃性の理由から、高温へと急激に加熱することができる。
【００３１】
・装置性能の改善−より高いカソード活性は、カソードへのより速い酸素の取り込みを生じ、これがセルの性能に直接影響を与える。
【００３２】
本発明の追加の特性および利点は、以下の詳細な説明に記載され、一部には、その説明から当業者には容易に明らかとなり、一部には、以下の詳細な説明、添付の特許請求の範囲、および添付の図面を含めた本明細書に記載の発明を実施することによって認識されるであろう。
【００３３】
前述の概要および後述する詳細な説明は、本発明の実施の形態を提案し、特許請求の範囲に示す本発明の本質および特徴を理解する外観または枠組みを提供することが意図されていることが理解されるべきである。添付の図面は、本発明のさらなる理解を提供するために含まれ、本明細書に取り込まれ、本明細書の一部を構成する。図面は、本発明のさまざまな実施の形態を例証し、記述と共に、本発明の原理および動作を説明する役割をなすものである。
【図面の簡単な説明】
【００３４】
【図１】８００℃で加熱したゾルゲル由来のＬＳＦの粉末Ｘ線回折パターン
【図２】本発明に従って調製した乾燥ＬＳＦゲルのＴＧおよびＤＴＧの結果のプロット。
【図３ａ】本発明に従ったゾルゲル由来のカソードの特徴的な微細構造を示すＳＥＭ顕微鏡写真。
【図３ｂ】先行技術に従ってスクリーン印刷したＬＳＦ／３ＹＳＺカソードを示すＳＥＭ顕微鏡写真。
【図４ａ】本発明のゾルゲル由来の電極を備えた左右対称の単セル装置のインピーダンススペクトルのプロット。
【図４ｂ】本発明のゾルゲル由来の電極を備えた左右対称の単セル装置のインピーダンススペクトルのプロット。
【図４ｃ】本発明のゾルゲル由来の電極を備えた左右対称の単セル装置のインピーダンススペクトルのプロット。
【図４ｄ】本発明のゾルゲル由来の電極を備えた左右対称の単セル装置のインピーダンススペクトルのプロット。
【図４ｅ】比較のためのスクリーン印刷電極のインピーダンススペクトルのプロット。
【図５】本発明のゾルゲル由来の電極を備えた左右対称の単セル装置のインピーダンススペクトルのプロット。
【図６ａ】1/Tの関数としてのカソードの全抵抗の対数プロット。データは本発明に従ったカソードおよび比較用のスクリーン印刷ＬＳＦ／３ＹＳＺカソードのものである。
【図６ｂ】1/Tの関数としてのカソードの主抵抗の対数プロット。データは本発明に従ったカソードおよび比較用のスクリーン印刷ＬＳＦ／３ＹＳＺカソードのものである。
【図７】約７５０℃における酸素ポンプセルのインピーダンススペクトルのプロット。プロットは、ゾルゲル由来のカソード（発明品）およびスクリーン印刷電極（比較品）のデータを含む。
【図８】空気中、約８００℃における、本発明の酸素ポンプセルのインピーダンススペクトルのプロット。
【図９】本発明に従ったカソードを備えた異なる単セル装置についての空気中、７５０℃における印加電圧に対する電流密度のプロット。比較のために、スクリーン印刷ＬＳＭ／３ＹＳＺサンプルの電流密度の測定値も示す。
【発明を実施するための形態】
【００３５】
本発明は、一般に、電気化学セル内に組み込むことができる薄膜など、ゾルゲル由来の触媒薄膜を形成するための方法に関する。本発明はまた、連続または不連続なゾルゲル由来の触媒薄膜を備えた電気化学セルのためのカソード組立体に関する。ゾルゲル由来の触媒薄膜は、約１マイクロメートル未満の平均厚さおよび約１００ｎｍ未満の平均粒径を有するように、電解質基板上に形成されることが好ましい。
【００３６】
１つの実施の形態によれば、ゾルゲル由来の触媒薄膜を形成する方法は、
（ｉ）電解質基板上にゾルゲル膜を形成し、
（ｉｉ）前記ゾルゲル膜を乾燥して生の膜を形成し、
（ｉｉｉ）前記生の膜を加熱して前記基板上に触媒薄膜を形成する、各工程を有してなる。
【００３７】
カソード前駆体ゾルを形成するための方法の１つは、改良Ｐｅｃｈｉｎｉ法である。この合成に用いる原料は、金属硝酸塩、クエン酸、およびエチレン・グリコールを含む。クエン酸およびエチレン・グリコールは、この方法にとって好ましい重合または錯形成剤である。金属硝酸塩としては、好ましくは、ランタン、ストロンチウムおよび鉄の水溶性の硝酸塩が挙げられる。ランタン、ストロンチウムおよび鉄含有硝酸塩に加えて、アルカリ土類、希土類または他の遷移金属元素の塩を含めてもよい。
【００３８】
好ましい方法によれば、分析用試薬グレードの金属硝酸塩を、攪拌下、６０℃で脱イオン水に溶解する。硝酸塩が完全に溶解した後、クエン酸およびエチレン・グリコールを加える。約８５℃に加熱時、および、水および他の揮発性材料の除去後、粘性の高分子ゾル（前駆体ゾル）が形成する。
【００３９】
必要に応じて、前駆体ゾルをイットリウム安定化ジルコニア粉末と混合することによりカソード前駆体複合材料スラリーを合成するために、前駆体ゾルを使用することができる。このイットリウム安定化ジルコニア粉末は、前記ゾルと混合する前に、超音波処理によってエチレン・グリコール中に分散することが好ましい。次に、このゾルとジルコニア粉末の混合物を超音波処理することによって、均質な複合材料スラリーを得る。カソード前駆体ゾルまたは複合材料スラリーの粘度および／または濃度は、反応物質の初期濃度を変化させることによって、または、形成後、水および他の揮発性材料の除去のために前記ゾル／スラリーを加熱することによって、調節することができる。
【００４０】
薄膜カソードは、密度の高い電解質の表面上にカソード前駆体ゾルまたは複合材料スラリーの層を沈着させることによって形成することができ、その後、コーティングした電解質を乾燥および加熱する。ゾルまたはスラリーの沈着前に、電解質の表面を活性化するため、電解質の表面を酸洗浄することが好ましい。カソード前駆体ゾルまたは複合材料スラリーの薄層は、スピン・コーティング、スプレー・コーティング、スクリーン印刷またはテープ成形などのさまざまなコーティング法で電解質の表面に塗布することができる。
【００４１】
１つの実施の形態によれば、コーティングした電解質を室温で乾燥し、２段階の熱サイクルで加熱した後、室温まで冷却して、結晶の触媒薄膜を形成する。例として、沈着したカソード層の室温乾燥後、コーティングした電解質を、３０℃／時間の加熱速度で５００℃まで加熱し、５００℃で０．５時間保持し、さらに、６０℃／時間の加熱速度で８００℃まで加熱し、８００℃で１時間保持した後、１２０℃／時間の冷却速度で室温まで冷却する。この加熱プロファイルは、熱サイクル１（ゆっくりとした加熱およびゆっくりとした分解）と定義される。さらなる実施の形態によれば、沈着したカソード層の室温乾燥後、コーティングした電解質を、１段階の熱サイクルにおいて、１００℃／時間の加熱速度で直接８００℃まで加熱し、８００℃で１時間保持した後、室温まで冷却する。この加熱プロファイルは、熱サイクル２（急速加熱）と定義される。
【００４２】
熱サイクル１を参照すると、好ましい初期温度は５００℃であるが、初期温度は、約３００℃〜７００℃の範囲（例えば、３００、３５０、４００、４５０、５００、５５０、６００、６５０または７００℃）でありうる。同様に、２段階熱サイクルにおける好ましい最終温度は８００℃であるが、最終温度は、約３００℃〜９００℃の範囲（例えば、３００、３５０、４００、４５０、５００、５５０、６００、６５０、７００、７５０、８００、８５０または９００℃）でありうる。１段階の熱サイクルを使用する場合、好ましい温度は約３００℃〜９００℃である。熱サイクル１および熱サイクル２は、共に、加熱および冷却速度は、他の処理条件に応じて、１０℃／時間〜２００℃／時間の範囲であって差し支えなく、保持時間は０．１時間〜５時間の範囲であって構わない。
【００４３】
カソード前駆体ゾルは、ランタンストロンチウムフェライト（ＬＳＦ）を含むことが好ましい。ストロンチウムは、全化学量論の範囲にわたり、ランタンに代えて使用することができることから、ＬＳＦ組成物は式：ＬａxＳｒ1-xＦｅＯ3（０＜ｘ＜１）に従って変化しうる。また、上述のように、追加の金属塩もゾルゲル合成に取り込むことができることから、追加のドーパントは、触媒（酸化物）膜に容易に取り込まれうる。
【実施例】
【００４４】
本発明は、以下の実施例によってさらに明確になるであろう。
【００４５】
以下のプロセスに従って、Ｌａ0.8Ｓｒ0.2ＦｅＯ3の組成を有する高分子ゾルを調製した。主要な前駆体は、分析的に純粋（９９．９％、Ａｌｆａ Ａｅｓａｒ社製）な金属硝酸塩であった。上述のように、クエン酸およびエチレン・グリコールを重合／錯形成剤として使用した。
【００４６】
最初に、１５０ｍｌの脱イオン水を１０００ｍｌフラスコに入れ、６０℃まで加熱した。硝酸ランタン・６水和物（０．０８ｍｏｌ、３４．６４ｇ）、硝酸ストロンチウム（０．０２ｍｏｌ、２．４８ｇ）、および硝酸鉄（III）９水和物（０．１０ｍｏｌ、４０．４ｇ）を、攪拌しつつ、加熱した脱イオン水中に溶解させた。添加した塩が完全に溶解した後、クエン酸（０．６ｍｏｌ、１１５．２７ｇ）（Ａｌｆａ Ａｅｓａｒ社製）およびエチレン・グリコール（０．９ｍｏｌ、５５．８４ｇ）（Ｆｉｓｈｅｒ社製）をフラスコに加えた。クエン酸の全金属イオンに対するモル比は３であり、エチレン・グリコールのクエン酸に対するモル比は１．５であった。水および他の揮発性物質を除去するため、混合物を８５℃まで加熱した。粘性の液体ＬＳＦ高分子ゾルの最終体積は約４００ｍｌであった。
【００４７】
分析のため、ＬＳＦ高分子ゾルを乾燥し、８００℃まで加熱し、微粉末になるまで粉砕した。図１に示すように、ＸＲＤ分析は、ゾルゲル由来のＬＳＦ粉末が純粋なペロブスカイト相であることを示唆した。粉末は、ａ＝０．５５６７７ｎｍ、ｂ＝０．５５５３２ｎｍおよびｃ＝０．７８４５９ｎｍの格子定数を有する斜方晶系構造を有している。結晶サイズの計算値は約２５ｎｍであった。図２に示すように、熱重量分析は、３１４〜３６５℃の範囲にわたって発熱反応が生じたが、すべての反応は４００〜４５０℃で完了したことを示唆した。ＴＧ−ＤＴＧの測定では、ゲルを、空気中、９００℃に達するまで１０℃／分の加熱速度で加熱した。全重量損失は、およそ８５％であった。
【００４８】
前述のＬＳＦ高分子ゾルを用いて、市販の３ＹＳＺ粉末（Ｔｏｓｏｈ Ｃｏｐ.社製）をＬＳＦゾルと混合することにより、ＬＳＦ／ＹＳＺ複合材料スラリーを調製した。均質に分散した複合材料スラリーを合成するため、ＹＳＺ粉末を最初にエチレン・グリコール中に分散した。例として、１ｇのＹＳＺ粉末を１０ｇのエチレン・グリコールに加え、１０分間超音波処理することによって分散した。次に、分散したＹＳＺ粉末をＬＳＦゾルと混合した。
【００４９】
さまざまなＬＳＦ／ＹＳＺ体積比を有する複合材料スラリーを調製することができる。例えば、ＬＳＦ／ＹＳＺ比が２の複合材料スラリーは、０．４４６ｇの分散したＹＳＺ粉末を３．４５７ｇのＬＳＦゾルと混合することによって調製し、ＬＳＦ／ＹＳＺ比が１の複合材料スラリーは、１．６７３ｇの分散したＹＳＺ粉末を３．４５１ｇのＬＳＦゾルと混合することによって調製した。均質な複合材料スラリーを形成するため、ＬＳＦ／ＹＳＺ混合物のそれぞれを、さらに１０分間超音波処理した。本発明に従った複合材料スラリーは、約０．１〜１０（例えば、０．１、０．２、０．４、０．８、１、２、４、８または１０）のＬＳＦ／ＹＳＺ比を有しうる。
【００５０】
本発明に従ったゾルゲル由来のカソードは、本質的に、ランタンストロンチウムフェライト、または、ランタンストロンチウムフェライトおよびイットリア安定化ジルコニアの混合物（例えば、ランタンストロンチウムフェライトおよびイットリア安定化ジルコニアの均質な混合物）から構成されうる。純粋なＬＳＦゾルおよび前述のＬＳＦ／ＹＳＺ複合材料スラリーの両方を使用して、ＹＳＺ電解質上にカソードを形成した。以下の記載はＬＳＦ系カソードの形成を開示するが、ＬＳＦ／ＹＳＺ複合カソードは、ＬＳＦ／ＹＳＺの濃縮スラリーを使用して同一の手順により調製した。
【００５１】
本明細書に開示される本発明の両構造の電解質基板として、薄い３ＹＳＺシート（おおよその厚さ２０マイクロメートル）を使用し、比較用には、スクリーン印刷カソードを備えた装置を使用した。東ソー株式会社製の３ＹＳＺ粉末（ＴＺ−３Ｙ）を電解質用の原料として使用した。３ＹＳＺ粉末を、粉砕媒体、凝集剤、可塑剤、および結合剤と混合することにより、成形可能な混合物を得た。得られたスリップを、支持層から放出された支持膜上で生のテープの形状に鋳造し、空気中、箱形炉内のセッター上で加熱した。電解質の標準的な熱サイクルには、生のテープを１４３０℃の最高温度まで加熱し、２時間保持することが含まれ、それによって、十分に高密な、２０マイクロメートルの厚さの、柔軟な、正方晶ＹＳＺのシートを得た。
【００５２】
表面の活性化およびゾルの結合促進のため、冷却前に、電解質表面をＨＦで酸洗浄した。ＬＳＦゾルを、流動させるのに十分な流動性になるまで加熱し、中心に分散した後、基板の片面全体に塗布した。典型的には、１滴のＬＳＦゾルで、約１０ｍｍ×１０ｍｍの領域が塗布された。コーティングした電解質基板を、周囲温度で一晩、乾燥した。
【００５３】
乾燥後、コーティング電解質基板をマッフル炉に入れ、３０℃／時間のランプ速度で５００℃まで加熱した。サンプルを５００℃で０．５時間維持し、その後、６０℃／時間のランプ速度で８００℃まで加熱した。サンプルを８００℃で１時間維持し、その後、１２０℃／時間の速度で室温まで冷却した（熱サイクル１）。
【００５４】
あらかじめ酸洗浄した２インチ（５．０８ｃｍ）×１インチ（２．５４ｃｍ）の３ＹＳＺ電解質シートをコーティングすることによって、電気化学試験用のサンプルを得た。濃縮ＬＳＦゾルをＹＳＺプレートの片面の中心に分散し、その後、電解質全体に塗布した。典型的には、１滴のＬＳＦゾルで、約１５ｍｍ×１０ｍｍの領域全体が塗布された。コーティング基板を周囲温度で一晩乾燥し、次いでＬＳＦコーティングを電解質の反対側で繰り返した。活性電極領域として画成される、電解質の両面におけるコーティング領域の重なりは、約１０ｍｍ×１０ｍｍであった。
【００５５】
乾燥後、コーティングした電解質基板を、熱サイクル１または熱サイクル２に従って加熱した。銀／パラジウム系電流コレクタを酸化物層上にスクリーン印刷し、８００℃で２時間加熱した。例として、電流コレクタのインクは、６０体積％の金属（９０重量％のＡｇ：１０重量％のＰｄ）および４０体積％の３ＹＳＺを含みうる。電流コレクタの厚さは、典型的には２０〜３０マイクロメートルであり、非常に高い孔隙率および大きい孔隙径を有していた。
【００５６】
ゾルゲル由来のカソードの性能を試験およびモニタするため、比較用のカソード／カソード単セル装置を使用した。単セル装置では、３ＹＳＺ電解質の薄いシートを３ＹＳＺ電解質の両面にスクリーン印刷（ＤｅＨａａｒｔスクリーンプリンター）した２つの左右対称の電極の間に挟み、加熱した。比較用の電極は、スクリーン印刷したＬＳＦ／ＹＳＺ（４０：６０）酸化物層およびＡｇ（Ｐｄ）／ＹＳＺ電流コレクタ層を備えている。
【００５７】
図３ａは、本発明に従ったゾルゲル由来のカソードの特徴的な微細構造および寸法を示すＳＥＭ顕微鏡写真であり、図３ｂは従来のスクリーン印刷したＬＳＦ／３ＹＳＺカソードの特徴的な微細構造を示すＳＥＭ顕微鏡写真である。ゾルゲル由来のカソードの狭い拡散距離の利点は、寸法の差異から明白である。図３ａに示すように、ゾルゲル由来の膜の粒径は約１００ｎｍであるが、膜は約３０ｎｍの最小厚さを有し、これは、典型的にはスクリーン印刷によって達成することができる電極厚み（典型的には１マイクロメートル以上）より顕著に小さい（図３ｂ参照）。
【００５８】
ゾルゲル由来のカソードは、平均厚さが約１００ｎｍ〜１マイクロメートル（例えば、１００、２００、４００、６００、８００または１０００ｎｍ）の範囲でありうる。ゾルゲル由来のカソードの平均厚さは、約１マイクロメートル未満であることが好ましく、約５００ｎｍ未満がさらに好ましく、約１００ｎｍ未満が最も好ましい。ゾルゲル由来のカソードは、約３０〜１００マイクロメートルの範囲の大きさの結晶粒子を有する、連続または不連続の膜であって差し支えない。不連続の膜では、より薄い領域、および／または電解質基板が曝露される領域を含んでいて構わない。本発明の実施の形態によれば、ゾルゲル由来のカソードの平均結晶粒径は約１００マイクロメートル未満であり、約５０マイクロメートル未満が好ましい。
【００５９】
電気化学的試験は、Ｓｏｌａｒｔｒｏｎインピーダンス分析器を使用して、空気中、低酸素分圧で、３００℃〜８００℃の温度範囲にわたり行った。左右対称の２つの電極について、４ワイヤーの設定でカソードインピーダンスを測定した。Ｓｏｌａｒｔｒｏｎシステム（１２６０周波数応答分析器／１２８７電気化学的接触面）を使用してインピーダンスデータを得た。
【００６０】
セルは、連続した気体流の下、管状炉のアルミナ保護管内で試験した。活性電極領域は１ｃｍ2であった。周波数は３０００００Ｈｚから１０ｍＨｚまで変化させた。作用電極と参照電極の間の印加振幅は３０ｍＶであった。最高周波数から最低周波数までスキャンしながら、１０周波数あたり１０地点を測定した。バルク、粒子境界および電極のインピーダンスへの寄与は、各観察アークについて、並列抵抗器および定位相要素を備えた等価回路によって適合させた。定位相要素は、抑制アークを備えた実システムをより上手く表すことから、これらの相要素を単純なコンデンサの代わりにモデル化に使用した。
【００６１】
異なるゾルゲル由来のカソードについてのカソード特性の概要を表１に示す。表１に示す本発明のデータは、約２０マイクロメートルの厚さの３ＹＳＺ電解質シート、基板の両面の左右対称の酸化物の薄膜、および電流収集のための粗いＡｇ（Ｐｄ）／３ＹＳＺ層を有する、カソードポンプセルのサンプルのものである。６マイクロメートルの厚さのスクリーン印刷ＬＳＦ／３ＹＳＺ（１：１）カソードについての比較結果も示す。ゾルゲル由来のカソードサンプルの主なカソード抵抗は、スクリーン印刷したサンプルの主なカソード抵抗より顕著に小さい。表１から選択したデータを図４〜９にプロットし、以下、論述する。
【００６２】
スクリーン印刷したカソードに対するゾルゲル由来のカソードの利点の例証に加えて、データは、ゾルゲル前駆体の分解の低さが、性能を増強することも実証している。有利なことに、出願人は、生の前駆体膜の比較的低い温度への低温加熱により、触媒活性が改善された触媒膜（ゾルゲル由来のカソード）を生じることを見出した。理論に縛られることは望まないが、より高い活性の結果として、薄膜構造（１マイクロメートル未満、好ましくは０．５マイクロメートル未満の厚さ）、小さい粒径（直径〜３０ｎｍから１００ｎｍ）、低い内因物質および不純物の析出、および個々の粒子の表面曲率の増大が生じると考えられる。この結果は、従来のカソード膜形成法に使用される、より急激な加熱速度および、より高い温度条件では達成することはできない。
【表１−１】
0005465240.tif 000002
【表１−２】
0005465240.tif 000003
【００６３】
図４は、左右対称の単セル装置のインピーダンススペクトルを示している。データは、本発明のゾルゲル由来のカソード（図４Ａ〜４Ｄ）および標準的なスクリーン印刷したＬＳＦ／３ＹＳＺおよびＬＳＭ／３ＹＳＺセル（図４Ｅ）から得た比較結果を含む。データは、空気中、７５０℃で動作させた、電解質の各面に１ｃｍ2のカソード活性領域を有するセルについて示されている。図４Ａ〜４Ｄは、それぞれ、表１のカソード材料に対応している。図４Ｅでは、上の曲線はＬＳＭ／３ＹＳＺのものであり、下の曲線はＬＳＦ／３ＹＳＺのものである。図５は、本発明に従った単セル装置（ＬＳＦ：３ＹＳＺ（１：１））のインピーダンスの温度発展を示している。
【００６４】
図６ａは、本発明に従ったゾルゲル由来の触媒薄膜のカソードの全抵抗の温度依存性を示している。比較のために、スクリーン印刷したＬＳＦ／３ＹＳＺカソードのデータを示す。ゾルゲル前駆体の熱分解の間のゆっくりとした加熱の利点が明確に分かる。図６ｂは、本発明に従ったゾルゲル由来の触媒薄膜についてのカソードの主抵抗の温度依存性を示している。図６ａと同様、スクリーン印刷したＬＳＦ／３ＹＳＺカソードのデータを比較のために示す。図６ａおよび６ｂでは、プロットした記号、すなわち白三角（△）、十字（＋）、白ダイヤモンド（◇）、白丸（○）、および黒ダイヤモンド（◆）は、それぞれ、表１のカソード材料に対応している。
【００６５】
図７は、空気中、７５０℃における本発明のゾルゲル由来のカソードおよび比較用のスクリーン印刷カソードを含む、単セル装置（酸素ポンプセル）のインピーダンススペクトルのプロットである。最良のゾルゲル由来のカソードでは、カソード抵抗は電解質の抵抗の１０分の１であるのに対し、従来のＬＳＭ／３ＹＳＺスクリーン印刷カソードでは、カソード抵抗は電解質の抵抗の５倍である。図７では、プロット記号の白丸（○）、白逆三角形（▽）、白ダイヤモンド（◇）、および白四角（□）は、それぞれ、表１の本発明のカソード材料に対応し、プロット記号の白四角（□）および黒丸（●）は、それぞれ、比較のためのスクリーン印刷したＬＳＭ／３ＹＳＺおよびＬＳＦ／３ＹＳＺに対応している。
【００６６】
図８は、空気中、約８００℃における本発明のカソードを備えた単セル装置のインピーダンススペクトルのプロットである。白四角（□）は、１：１のＬＳＦ:３ＹＳＺを表し、黒四角（■）は２：１のＬＳＦ:３ＹＳＺを表す。この温度では、カソードインピーダンスは電解質の抵抗と比較して無視できるほど小さく、カソードは分極抵抗ゼロの理想的な電極と見なすことができる。
【００６７】
図９は、空気中、７５０℃における、本発明に従った異なるカソードを備えた単セル装置の印加電圧に対する電流密度のプロットである。白い逆三角形（▽）、白四角（□）、白丸（○）、および黒丸（●）は、それぞれ、表１の本発明のカソード材料に対応している。比較のため、スクリーン印刷したＬＳＭ／３ＹＳＺカソード（白いダイヤモンド型、◇）を備えたセルの電流密度の測定をに示す。
【００６８】
本発明の精神および範囲から逸脱することなく、本発明には、さまざまな変更および変形をなすことができることは、当業者には明白であろう。当業者には本発明の精神および本質を取り込んだ、開示される実施の形態の変更、組合せ、サブコンビネーションおよびバリエーションが想起されるであろうことから、本発明は、添付のおよび特許請求の範囲およびそれらの等価物の範囲内にあるすべてを包含すると解釈されるべきである。
【図１】
0005465240.tif 000004
【図２】
0005465240.tif 000005
【図３ａ】
0005465240.tif 000006
【図３ｂ】
0005465240.tif 000007
【図４ａ】
0005465240.tif 000008
【図４ｂ】
0005465240.tif 000009
【図４ｃ】
0005465240.tif 000010
【図４ｄ】
0005465240.tif 000011
【図４ｅ】
0005465240.tif 000012
【図５】
0005465240.tif 000013
【図６ａ】
0005465240.tif 000014
【図６ｂ】
0005465240.tif 000015
【図７】
0005465240.tif 000016
【図８】
0005465240.tif 000017
【図９】
0005465240.tif 000018